FR 2686613 A1 19930730 FR 9200914 A 19920123 i Procédé et mastic de rebouchage et/ou lissage d'un support La présente invention concerne le rebouchage et/ou lissage d'un support présentant des irrégularités en sur- face, en creux ou en relief, telles que trous, fentes et aspérités. De manière particulière, mais non exclusive, l'in- vention a trait au rebouchage et/ou lissage en surface d'éléments en bois, tels que parquets, lames de parquet ou10 panneaux, présentant en surface différents défauts d'aspect, tels que trous, fentes, noeuds, interstices, inter-lames, qu'il convient de boucher et/ou lisser pour obtenir une présentation ou aspect final relativement lisse ou uniforme, permettant ensuite l'application de15 tout revêtement, tel qu'un vernis. Par mastic, on entend tout produit de consistance pâteuse ou similaire, ayant un caractère adhésif, et sus- ceptible de durcir en masse. Dans le cadre de la production en grande série d'éléments de parquet en bois ou panneaux, tels que des dalles constituées par l'assemblage de plusieurs lames en bois élémentaires, on procède en général à une opération de finition, consistant à: déposer avec tout moyen mécanique approprié ou manuellement, un mastic sur la surface de l'élément en bois, ce mastic comprenant de manière traditionnelle, soit un liant susceptible de durcir par séchage physique, par exemple par évaporation d'un solvant organique, soit un liant susceptible de durcir par copolymérisation de deux30 constituants, par exemple un liant polyuréthane ou époxy, avec une charge appropriée dispersée dans le liant, comprenant une matière solide inerte, telle que talc, carbonate de calcium, et éventuellement un colorant ou pigment; racler en surface l'excédent du mastic déposé précédemment; laisser durcir le mastic, par séchage physique ou copolymérisation; et polir la surface durcie pour obtenir l'élé- ment final en bois, c'est-à-dire sans défaut ou irrégula- rité apparente en surface. Un tel procédé nécessite d'intercaler dans le cycle de production une phase de durcissement du mastic, ce qui allonge le temps de production Au surplus, il résulte de la consistance pâteuse du mastic et de son mode de séchage, une augmentation de sa viscosité et son dur- cissement sur les matériels d'application Les machines et équipements requis nécessitent de nombreux nettoyages, et par conséquent interventions manuelles contrariant l'auto- matisation complète du cycle de production. A titre d'exemple des mastics connus de l'art antérieur, la formulation de deux mastics 1 et 2 sont données ci-après. Mastic 1: mastic à liant nitrocellulosique mono- composant dont le séchage est réalisé en 30 minutes par évaporation du solvant: Nitrocellulose à 75 % dans isopropanol 18 1 Phtalate de butyle 3 0 Sulfate de baryte 18 1 Carbonate de calcium 18 1 Oxyde de fer 0 3 Acétone 42 4 0 (proportions données en pourcentage pondéral) Mastic 2: mastic bicomposant à liant polyuré- thane, dont le séchage est réalisé en 3 heures par copoly- mérisation: Composant A Polyéther hydroxylé 20 7 Polyalcool ramifié 20 7 Carbonate de calcium 6 0 Absorbeur d'humidité 5 3 Epaississant 5 8 58.5 Composant B Polyisocyanate 36 0 Epaississant 2 7 Oxyde de fer 2 8 41.5 0 La présente invention a pour objet de remédier à ces inconvénients Plus précisément, l'invention a pour objet un mastic de rebouchage et/ou lissage susceptible de durcir quasi-instantanément, dont la consistance ou la viscosité n'évolue pas sur les matériels permettant son application. Selon la présente invention, le mastic comprend un liant filmogène susceptible de polymériser quasi-instanta- nément sous épaisseurs relativement faibles, en présence d'un promoteur de photopolymérisation et sous l'action d'un agent physique extérieur tel qu'un rayonnement UV ou un rayonnement électronique, ledit promoteur de photopoly- mérisation, ainsi qu'une charge dont les constituants sont substantiellement "transparents" ou "perméables" vis-à-vis de l'action de l'agent physique extérieur. Par liant "filmogène", on entend un produit ou corps sans milieu de dissolution, dispersion ou suspen- sion, ayant à température ambiante une viscosité suffi- sante pour être appliquée sur toute surface sous une épaisseur relativement faible, et formant par polymérisa- tion un film ou pellicule solide. Par "polymérisation", on entend toute homo ou co- polymérisation de composés chimiques élémentaires, tels que monomères, pré-polymères, etc, mais aussi toute réaction de réticulation tridimensionnelle d'un ou plu- sieurs polymères élémentaires. Par "agent physique extérieur", on entend tout moyen physique apportant à tout liant une énergie suscep- tible de provoquer et/ou entretenir sa polymérisation. Répondent à cette définition un rayonnement UV, un rayonnement corpusculaire, par exemple un rayonnement électronique. Par "transparence", on entend la propriété du ou des constituants de la charge, selon laquelle la quantité d'énergie émise par l'agent physique extérieur, non absor- bée par ces constituants, est au moins égale à la quantité d'énergie nécessaire au promoteur de photopolymérisation, pour permettre l'activation de la polymérisation en masse du liant Cette quantité d'énergie nécessaire au promoteur de photopolymérisation est spécifique de la nature de ce dernier et de la longeur d'onde de l'énergie émise. Grâce à l'invention, la phase de durcissement du mastic est limitée à la durée d'exposition à l'agent phy- sique extérieur, postérieurement à son application Il devient aussi possible de durcir quasi-instantanément le mastic, et de polir la surface du support revêtue du mastic de rebouchage et/ou lissage, quasi-immédiatement après l'application de ce dernier.30 Au surplus, l'invention permet d'obtenir un dur- cissement à coeur du mastic, compte tenu de la transpa- rence ou perméabilité de la charge vis-à-vis de l'agent physique extérieur. Préférentiellement, le couple liant/agent physique extérieur retenu selon l'invention consiste respectivement en une résine photopolymérisable, et une source de rayon- nement UV, dont l'énergie lumineuse est émise dans une gamme prédéterminée de longueurs d'ondes. La résine photopolymérisable est préférentiellement choisie parmi les acrylates, les époxy-acrylates, les polyéther-acrylates, les polyester- acrylates et les poly- uréthanes insaturés, en mélange ou non, et est susceptible d'être réticulée en masse. Le promoteur de photopolymérisation est constitué par un photoinitiateur préférentiellement choisi parmi les dérivés de la benzoïne, et/ou un co-initiateur préféren- tiellement choisi parmi les amines tertaires, et/ou un photosensibilisateur préférentiellement choisi parmi la benzophénone, la thioxanthone, et leurs dérivés respectifs. La gamme de longueurs d'onde de l'énergie lumi- neuse émise recouvre préférentiellement la longeur d'onde absorbée par le promoteur de photopolymérisation Cette dernière est fonction de la nature et de la concentration dudit promoteur Ainsi, l'éther butylique de la benzoïne, à une concentration de 0,3 g/l, absorbe 75 % d'une énergie émise dans des longueurs d'onde inférieures à 320 nm et à une concentration de 0,01 g/l, absorbe 75 % d'une énergie émise dans des longueurs d'onde voisine de 210 nm. Les constituants de la charge sont choisis en fonction de l'énergie émise par l'agent physique extérieur qu'ils n'absorbent pas, c'est-à- dire qu'ils laissent passer. Le Tableau 1 suivant donne des exemples de charges pouvant être incorporées par le mastic selon l'invention, sans toutefois être limitatif. TABLEAU 1 longueur d'onde de quantité d'énergie Charge l'énergie émise non absorbée par (nm) la charge (%) Talc 300 à 450 85 à 95 Sulfate de baryum 300 à 450 62 à 68 Carbonate de 300 à 450 55 à 65 calcium Dioxyde de titane 300 à 400 5 à 10 rutile Dans le cas d'un liant constitué par une résine photopolymérisable, la teneur pondérale du liant est com- prise entre 5 et 95 % du poids de la composition finale du mastic. La présente invention est maintenant illustrée dans le Tableau 2 qui rassemble cinq formulations préfé- rentielles de mastic selon l'invention, et par la Figure en annexe représentant un dispositif d'enduction approprié à l'application d'un mastic selon l'invention. TABLEAU 2 mastic compositio i 2 3 4 selon l'invention\ LIANT (% en poids) polyester-acrylate époxy-acrylate polyester-acrylate uréthane- acrylate résine acrylique Résine ( 1500 cps): 50 ( 8000 cps): 40 aminé ( 500 cps): 20 ( 15000 cps): 30 insaturée ( 600 cps): photopolymérisable hexane-diol-acrylate: polyéther-acrylate 45 (l OO 1 cps): 20 tripropylène-glycol- diacrylate: 10 Photoinitiateur dérivé de la dérivé de la dérivé de l'hydroxy éther de benzoïine: benzoïne: 2 benzoine: 3 phénylcétone: 5 2,8 Co-initiateur méthyl-diéthanol- amine: 3 Photosensibilisateur benzophénone: 1,S thioxanthone: 4 benzophénone: 3 dérivé de la morpholine: 2 CHARGE (% en poids) Matière solide inerte talc: 46 carbonate de talc: 34 silice: 12,6 billes verre: 22,5 calcium: 43 sulfate de baryte: 40 talc: 5 silice: 29,5 dolomie: 15 pigment colorant oxyde de fer jaune: noir de carbone: 0,1 colorant azoique: 0, 5 S oxyde de fer rouge: 0,2 0,3 N w O Selon la Figure, le mastic de l'invention est appliqué au moyen d'un dispositif d'enduction ( 1) clas- sique L'élément ( 2) de bois & reboucher et lisser est déplacé sur le tapis ( 3) de transport, qui le conduit sous 5 le dispositif ( 1). Ce dernier est constitué par deux rouleaux dispo- sés l'un à côté de l'autre, le premier, dans le sens de défilement du tapis ( 3), étant le rouleau applicateur ( 4) et le second étant le rouleau lisseur ( 5), ces deux rou- leaux ayant un sens de rotation opposé, comme indiqué par les flèches sur la Figure. Le mastic ( 6) est déposé sur le rouleau applica- teur et la quantité de mastic appliquée sur l'élément ( 2) de bois est contrôlée, par passage sur le rouleau applica-15 teur ( 4) enduit, d'un rouleau doseur ( 7) prévu sur le dis- positif ( 1) et tournant dans le sens opposé à celui du rouleau applicateur ( 4) comme indiqué par les flèches sur la Figure. Après lissage, l'élément de bois ( 2) est déplacé sous une lampe UV ( 8) o le mastic est instantanément séché. REVENDICATIONS 1/ Procédé de rebouchage et/ou lissage d'un sup- port présentant des irrégularités en surface, telles que trous, fentes et aspérités, selon lequel on dépose un mas-5 tic sur la surface du support, ledit mastic comprenant un liant susceptible de durcir, une charge dispersée dans le liant, comprenant au moins un constituant choisi parmi une matière solide inerte, un colorant et un pigment, éven- tuellement on râcle en surface l'excédent du mastic déposé, on durcit le mastic restant à la surface du sup- port, et on polit la surface durcie, caractérisé en ce que le mastic comprend un promoteur de photopolymérisation, un liant filmogène susceptible de polymériser quasi-instan- tanément sous épaisseur relativement faible, en présence15 dudit promoteur et sous l'action d'un agent physique exté- rieur tel qu'un rayonnement UV ou un rayonnement électro- nique, et une charge dont les constituants sont substan- tiellement "transparents" vis-à-vis de l'action de l'agent physique extérieur, moyennant quoi le polissage de la sur-20 face durcie s'effectue quasiimmédiatement après l'appli- cation du mastic sur ladite surface. 2/ Procédé selon la revendication 1, caractérisé en ce que le liant comprend une résine photopolymérisable, et l'agent physique extérieur est une source de rayonne- ment UV, dont l'énergie lumineuse est émise dans une gamme prédéterminée de longueur d'ondes, et les constituants de la charge sont des corps laissant passer ensemble une quantité d'énergie au moins égale à celle nécessaire au promoteur de photopolymérisation pour permettre l'activa-30 tion de la polymérisation en masse du liant filmogène. 3/ Mastic pour le rebouchage et/ou le lissage d'un support présentant des irrégularités en surface, telles que trous, fentes et aspérités, comprenant un liant sus- ceptible de durcir, une charge dispersée dans le liant, comprenant au moins un constituant choisi parmi une ma- tière solide inerte, un colorant et un pigment, caracté- risé en ce que le liant est une matière filmogène suscep- tible de polymériser quasi-instantanément sous épaisseur relativement faible, en présence d'un promoteur de photo- polymérisation et sous l'action d'un agent physique exté-5 rieur tel qu'un rayonnement UV ou un rayonnement électro- nique, et les constituants de la charge sont substantiel- lement "transparents" vis-à-vis de l'action de l'agent extérieur, le mastic comprenant en outre ledit promoteur de photopolymérisation.10 4/ Mastic selon la revendication 3, caractérisé en ce que le liant comprend une résine photopolymérisable sous l'action d'un rayonnement UV, dont l'énergie lumi- neuse se situe dans une gamme prédéterminée de longueurs d'ondes, et les constituants de la charge sont des corps15 laissant passer ensemble une quantité d'énergie au moins égale à celle nécessaire au promoteur de photopolymérisa- tion, pour permettre l'activation de la polymérisation en masse du liant. / Mastic selon la revendication 4, caractérisé en ce que la résine photopolymérisable est choisie parmi les acrylates, les époxy-acrylates, les polyéther-acrylates, les polyester-acrylates, les polyuréthanes insaturés. 6/ Mastic selon la revendication 3, caractérisé en ce que le promoteur de photopolymérisation de la résine photopolymérisable comprend un photoinitiateur choisi parmi les dérivés de la benzoïne. 7/ Mastic selon la revendication 3, caractérisé en ce que le promoteur comprend un co-initiateur choisi parmi les amines tertiaires. 8/ Mastic selon la revendication 3, caractérisé en ce que le promoteur comprend un photosensibilisateur choisi préférentiellement parmi la benzophénone, la thioxanthone, et leurs dérivés respectifs. 9/ Mastic selon la revendication 3, caractérisé en ce que la teneur pondérale en liant est comprise entre 5 et 95 % du poids de la composition finale.